특허 문헌 1 의 실시 예 1 에 기재 된 방법 에 따라서 , 섬유 형태 다공질 실리카 입자 를 제조 하 였 다 . 그 방법 은 다음 과 같 다 . 2 N 염산 에 용해 시킨 삼 블록 공중 합체 ( 상품명 「 Pluronic P 123 」 , PEO 20 PPO 70 PEO 20 , 평균 분자량 : 5800 , 알드리 치사 ( Aldrlch ) 제품 ) 용액 에 , 물 을 가해서 희석 한 시판 의 JIS 3 호 규산 나트륨 ( SiO 2 : 23 . 6 %, Na 2 O : 7 . 59 %) 을 교반 하 면서 첨가 하 였 다 . 양 원료 용액 은 , 미리 35 ℃ 로 조정 해서 혼합 하 고 , 양 원료 용액 을 혼합 하 고 나 서 1 시간 후 에 NaF 를 첨가 하 여 , 6 시간 반응 시켰 다 . 혼합 용액 의 몰 비 는 , SiO 2 : 삼 블록 공중 합체 : Na 2 O : HCI : H 2 O = 1 : 0 . 0169 : 0 . 312 : 5 . 88 : 202 이 며 , NaF 의 동일 몰 비 는 0 . 12 내지 2 . 33 이 다 . 또한 , 상기 의 H 2 O 에 는 모든 원료 유래 의 물 이 포함 된다 . 반응 후 , 고체 생성물 을 여과 분별 하 여 , 세정 한 후 , 50 ℃ 에서 충분 하 게 건조 시켰 다 . 또한 , 600 ℃ 의 전기로 중 에서 1 시간 소성 을 행함 으로써 유기 성분 을 제거 하 여 , 섬유 형태 의 다공질 실리카 입자 를 얻 었 다 .